(57)【要約】【課題】  紫〜青色レーザー光を用いる光情報記録媒体の記録材料として使用することができるμ−オキソ−トリアザコロラトシラン誘導体を提供すること。【解決手段】  下記式（Ｉ）で表されるμ−オキソ−トリアザコロラトシラン誘導体。【化１】2005075801.tif 000027［式中、Ｒ１〜Ｒ８はそれぞれ独立して、水素原子、ハロゲン原子、ニトロ基、シアノ基、置換又は未置換のアルキル基もしくはシクロアルキル基、置換又は未置換のアルコキシ基もしくはアリールオキシ基、置換又は未置換のアリール基、置換又は未置換のアラルキル基、置換又は未置換のアシル基、置換又は未置換のアルコキシカルボニル基または複素環残基を表し、Ｒ１とＲ２、Ｒ３とＲ４、Ｒ５とＲ６およびＲ７とＲ８のいずれかの組は、連結して１の脂肪族環を形成してもよい。］【選択図】なし【特許請求の範囲】
【請求項１】
式（Ｉ）
【化１】
2005075801.tif 000025
［式中、Ｒ１〜Ｒ８はそれぞれ独立して、水素原子、ハロゲン原子、ニトロ基、シアノ基、置換又は未置換のアルキル基もしくはシクロアルキル基、置換又は未置換のアルコキシ基もしくはアリールオキシ基、置換又は未置換のアリール基、置換又は未置換のアラルキル基、置換又は未置換のアシル基、置換又は未置換のアルコキシカルボニル基または複素環残基を表し、Ｒ１とＲ２、Ｒ３とＲ４、Ｒ５とＲ６およびＲ７とＲ８のいずれかの組は、連結して１の脂肪族環を形成してもよい。］
で表される、μ−オキソ−トリアザコロラトシラン誘導体。
【請求項２】
Ｒ１〜Ｒ８のいずれかがアルキル基である、請求項１記載のμ−オキソ−トリアザコロラトシラン誘導体。
【請求項３】
Ｒ１とＲ２、Ｒ３とＲ４、Ｒ５とＲ６およびＲ７とＲ８それぞれの組において、いずれか一方がアルキル基であり他方が水素原子である、請求項１記載のμ−オキソ−トリアザコロラトシラン誘導体。
【請求項４】
前記アルキル基がｔｅｒｔ−ブチル基である、請求項３記載のμ−オキソ−トリアザコロラトシラン誘導体。
【請求項５】
式（II）
【化２】
2005075801.tif 000026
［式中、Ｒ１〜Ｒ８はそれぞれ独立して、水素原子、ハロゲン原子、ニトロ基、シアノ基、置換又は未置換のアルキル基もしくはシクロアルキル基、置換又は未置換のアルコキシ基もしくはアリールオキシ基、置換又は未置換のアリール基、置換又は未置換のアラルキル基、置換又は未置換のアシル基、置換又は未置換のアルコキシカルボニル基または複素環残基を表し、Ｒ１とＲ２、Ｒ３とＲ４、Ｒ５とＲ６およびＲ７とＲ８のいずれかの組は、連結して１の脂肪族環を形成してもよい。］
で表わされるテトラアザポルフィリン誘導体とトリクロロシランとを反応させる工程；及び精製する工程；を包含する、μ−オキソ−トリアザコロラトシラン誘導体の製造方法。
【発明の詳細な説明】
【技術分野】
【０００１】
本発明は光電機能材料、光記録メディア等のフォトエレクトロニクスの分野で利用できるμ−オキソ−トリアザコロラトシラン誘導体及びその製造方法に関する。
【背景技術】
【０００２】
光情報記録媒体に対して記録、再生を行うレーザー光としては、赤〜近赤外領域のものが用いられ、これに対応した記録媒体が広く普及している。例えば、追記型の光情報記録媒体のようなユーザーによる書き込みが可能であるディスク状光情報記録媒体（ＣＤ−Ｒ、ＤＶＤ−Ｒ）もその一例である。
【０００３】
レーザ光において、レーザスポットの最小径はそれの波長に依存する。レーザースポットの大きさは、記録できる光情報の密度と関連し、このスポットがより小さい場合は、より高密度な光情報記録が可能になる。赤〜赤外線領域の波長の長いレーザ光ではレーザスポットの小径化に制限があり、一定面積に記録される情報量を増加させためにいわゆる超解像技術なども用いられている。
【０００４】
一方、光情報記録媒体に対する記録・再生において、より波長の短いレーザー光を用いて情報記録密度を高める試みもなされている。近年、青色光領域の半導体レーザーの実用化が試され、超解像技術を用いることなく記録情報密度を高めることが可能となりつつある。このような半導体レーザーの発信波長の範囲は約３５０〜５００ｎｍであり、この範囲内に波長吸収を有する記録材料が、光情報記録媒体の作成において求められる。しかしながら、最大吸収波長が３５０〜４５０ｎｍ程度にある有機材料は、一般に分子骨格が小さいため、分子吸光係数も低く、１０万を越える材料は少ない。
【０００５】
これらの課題を解決し得る材料の１つとして、ポルフィリン誘導体がある。ポルフィリン誘導体とは環状テトラピロール（ポルフィン）の誘導体であり、原子団が配位する中心金属を有するポルフィリン錯体もこれに含まれる。ポルフィリン誘導体は、吸光スペクトルにおいて、環構造中の共役系から生じる特有の吸収帯を有し、このうち短波長側のものはソーレー帯（soret band：Ｓ帯）と称される。このソーレー帯は、１０万以上の非常に大きな分子吸光係数を有しており、この大きな吸収帯を利用することで青色光領域での高感度な光記録が可能である。特開平７−３０４２５６号公報（特許文献１）および特開平７−３０４２５７号公報（特許文献２）、および特開平８−１２７１７４号公報（特許文献３）には、ポルフィリン誘導体を含む記録層が形成された光記録媒体が記載されている。
【０００６】
一般に、光情報記録媒体を構成する記録層は、記録材料を溶剤に溶かした溶液を、スピンコート法などにより基材上に塗布することにより、簡便に形成することができる。しかし、ポルフィリン誘導体はその構造の対称性から結晶化し易く、溶剤に溶け難い。このため、溶液としてスピンコートするのが困難であり、記録層として成膜するにあたっては、真空蒸着法によらねばならない等の問題があった。
【０００７】
特開２００１−２７７７２３号公報（特許文献４）、特開平１１−１４４３１１号公報（特許文献５）および特開平１１−１４４３１２号公報（特許文献６）には、ポルフィラジン色素（テトラアザポルフィリン化合物）が記載されている。この色素は波長６３０〜６８０ｎｍの赤色半導体レーザー光による情報の記録・再生には適するが、さらに超高密度記録が可能な波長３５０〜４５０ｎｍの青色半導体レーザー光には対応できない。
【０００８】
特開２０００−３４３８２３号公報（特許文献７）および特開２００２−２６４５２０号公報（特許文献８）には、コロール誘導体からなる記録層を有する光情報記録媒体が記載されている。特開２００２−１３７５４７号公報（特許文献９）には、金属錯体化していてもよいポルフィセン化合物を記録層中に含有する光記録媒体が記載されている。
【０００９】
特開２００１−０３９０３２号公報（特許文献１０）には、４つのピロール環による環状化合物において結合部位を介してブリッジ構造をなす化合物からなる記録層を特徴とする光情報記録媒体が記載されている。このブリッジ構造部は２価の炭化水素結合基、遷移金属などから構成されている。
【００１０】
【特許文献１】特開平７−３０４２５６号公報
【特許文献２】特開平７−３０４２５７号公報
【特許文献３】特開平８−１２７１７４号公報
【特許文献４】特開２００１−２７７７２３号公報
【特許文献５】特開平１１−１４４３１１号公報
【特許文献６】特開平１１−１４４３１２号公報
【特許文献７】特開２０００−３４３８２３号公報
【特許文献８】特開２００２−２６４５２０号公報
【特許文献９】特開２００２−１３７５４７号公報
【特許文献１０】特開２００１−０３９０３２号公報
【発明の開示】
【発明が解決しようとする課題】
【００１１】
本発明は、光情報記録分野において使用が期待される、紫〜青色レーザー光を用いる光情報記録媒体の記録材料として使用することができるμ−オキソ−トリアザコロラトシラン誘導体を提供することを目的とする。
【課題を解決するための手段】
【００１２】
すなわち、本発明は、下記の式（Ｉ）で表されるμ−オキソ−トリアザコロラトシラン誘導体を提供するものであり、そのことにより上記目的が達成される。
【００１３】
【化１】
2005075801.tif 000002
【００１４】
［式中、Ｒ１〜Ｒ８はそれぞれ独立して、水素原子、ハロゲン原子、ニトロ基、シアノ基、置換又は未置換のアルキル基もしくはシクロアルキル基、置換又は未置換のアルコキシ基もしくはアリールオキシ基、置換又は未置換のアリール基、置換又は未置換のアラルキル基、置換又は未置換のアシル基、置換又は未置換のアルコキシカルボニル基または複素環残基を表し、Ｒ１とＲ２、Ｒ３とＲ４、Ｒ５とＲ６およびＲ７とＲ８のいずれかの組は、連結して１の脂肪族環を形成してもよい。］
【００１５】
また、本発明は、
式（II）
【００１６】
【化２】
2005075801.tif 000003
【００１７】
［式中、Ｒ１〜Ｒ８は上記と同意義である。］
で表わされるテトラアザポルフィリン誘導体とトリクロロシランとを反応させる工程；及び精製する工程；を包含する、μ−オキソ−トリアザコロラトシラン誘導体の製造方法を提供するものであり、これにより上記目的が達成される。
【００１８】
μ−オキソ−トリアザコロラトシラン誘導体を構成するトリアザコロラトシランは、コロール環構造を有するコロール誘導体の１種である。コロール誘導体は、ポルフィリン誘導体のメソ位の原子が形式的に１つ取り除かれた構造を有する。
【発明の効果】
【００１９】
本発明の化合物（μ−オキソ−トリアザコロラトシラン誘導体）は、ポルフィリンの光吸収特性とは異なる光吸収特性を有し、機能性色材として多様な材料の提供ができる。本発明の化合物は、情報を超高密度に記録・再生できる紫〜青色レーザー光を用いる光情報記録媒体を構成する記録層中に含まれる記録材料として有用である。また、本発明の化合物は、種々の有機溶剤に可溶であるので、光情報記録媒体における記録材料として本発明の化合物を用いる場合、スピンコート法などの簡便な塗布法より光情報記録媒体の記録層を作成することができる。
【発明を実施するための最良の形態】
【００２０】
本発明のμ−オキソ−トリアザコロラトシラン誘導体は、下記の式（Ｉ）で表わされる構造を有する。
【００２１】
【化３】
2005075801.tif 000004
【００２２】
上記式（Ｉ）中、Ｒ１〜Ｒ８はそれぞれ独立して、水素原子、ハロゲン原子、ニトロ基、シアノ基、置換又は未置換のアルキル基もしくはシクロアルキル基、置換又は未置換のアルコキシ基もしくはアリールオキシ基、置換又は未置換のアリール基、置換又は未置換のアラルキル基、置換又は未置換のアシル基、置換又は未置換のアルコキシカルボニル基または複素環残基を表し、Ｒ１とＲ２、Ｒ３とＲ４、Ｒ５とＲ６およびＲ７とＲ８のいずれかの組は、連結して１の脂肪族環を形成してもよい。Ｒ１〜Ｒ８等に含まれてよい置換基として、例えばハロゲン原子などが挙げられる。
【００２３】
式（Ｉ）におけるＲ１〜Ｒ８は具体的には、例えば、水素原子；ニトロ基；シアノ基；塩素、臭素、フッ素、ヨウ素等のハロゲン原子；メチル基、エチル基、プロピル基、イソプロピル基、ブチル基、ｔｅｒｔ−ブチル基、アミル基、イソアミル基、ヘキシル基、ヘプチル基、オクチル基、ｔｅｒｔ−オクチル基、２−エチル−ヘキシル基、ノニル基、ドデシル基、３−ブトキシ−プロピル基、トリフルオロメチル基等の置換または未置換のアルキル基；シクロヘキシル基、４−エチルシクロヘキシル基等の置換または未置換のシクロアルキル基；メトキシ基、エトキシ基、プロポキシ基、ブトキシ基、フェノキシ基等の置換または未置換のアルコキシ基もしくはアリールオキシ基；フェニル基、トリル基、ジフェニル基、フルオロフェニル基等の置換または未置換のアリール基；ベンジル基、フェネチル基等の置換または未置換のアラルキル基；アセチル基、プロピオニル基、ブチリル基、バレリル基、ステアロイル基、ベンゾイル基、トルオイル基等の置換または未置換のアシル基、メトキシカルボニル基、エトキシカルボニル基、イソプロポキシカルボニル基等の置換または未置換のアルコキシカルボニル基；フリル基、チエニル基、ピロリル基、チアゾリル基、ピリジル基等の複素環残基が挙げられる。
【００２４】
また、Ｒ１とＲ２、Ｒ３とＲ４、Ｒ５とＲ６、Ｒ７とＲ８のいずれかの組が連結して形成してもよい１の脂肪族環としては、シクロヘキシル環やメチルシクロヘキシル環等が挙げられる。
【００２５】
Ｒ１〜Ｒ８はいずれかがアルキル基であるのが好ましい。アルキル基を有するμ−オキソ−トリアザコロラトシラン誘導体は、溶剤に対する溶解性が優れるからである。アルキル基としては、例えば炭素数１〜２０のアルキル基、好ましくは炭素数１〜１２のアルキル基（例えばメチル基、エチル基、プロピル基、イソプロピル基、ブチル基、ｔｅｒｔ−ブチル基、アミル基、イソアミル基、ヘキシル基、ヘプチル基、オクチル基、ｔｅｒｔ−オクチル基、２−エチル−ヘキシル基、ノニル基、ドデシル基）、より好ましくは炭素数３〜６のアルキル基（例えばプロピル基、イソプロピル基、ブチル基、ｔｅｒｔ−ブチル基、アミル基、イソアミル基、ヘキシル基）、特に好ましくはｔｅｒｔ−ブチル基が挙げられる。
【００２６】
好ましい態様の一つは、Ｒ１とＲ２、Ｒ３とＲ４、Ｒ５とＲ６およびＲ７とＲ８それぞれの組において、いずれか一方が上記アルキル基であり他方が水素原子である。この場合にアルキル基がｔｅｒｔ−ブチル基であるのが最も好ましい。この場合は溶剤に対する溶解性が特に優れるからである。
【００２７】
上記溶剤には、例えばスピンコート法などの塗布方法において記録材料を含む溶液の調製に通常使用される有機溶媒が含まれる。このような溶剤として、例えば、メタノール、エタノール、イソプロピルアルコール、オクタフルオロペンタノール、アリルアルコール、メチルセロソルブ、エチルセロソルブ、テトラフルオロプロパノールなどのアルコール系溶媒、ヘキサン、ヘプタン、オクタン、デカン、シクロヘキサン、メチルシクロヘキサン、エチルシクロヘキサン、ジメチルシクロヘキサンなどの脂肪族または脂環式炭化水素系溶媒、トルエン、キシレン、ベンゼンなどの芳香族炭化水素系溶媒、四塩化炭素、クロロホルム、テトラクロロエタン、ジブロモエタンなどのハロゲン化炭化水素系溶媒、ジエチルエーテル、ジブチルエーテル、ジイソプロピルエーテル、ジオキサンなどのエーテル系溶媒、アセトン、３−ヒドロキシ−３−メチル−２−ブタノンなどのケトン系溶媒、酢酸エチル、乳酸メチルなどのエステル系溶媒などが挙げられる。
【００２８】
本発明のμ−オキソ−トリアザコロラトシラン誘導体はこれらの溶媒のうち、例えば芳香族炭化水素系溶媒、ハロゲン化炭化水素系溶媒に対して、特にトルエンやクロロホルムのような有機溶媒に対して優れた溶解性を示す。
【００２９】
本発明のμ−オキソ−トリアザコロラトシラン誘導体として、具体的には下記の化合物が例示できるが、これらに限定されない。
【００３０】
【化４】
2005075801.tif 000005
【００３１】
（＋は，ｔｅｒｔ−ブチル基を表す。）
【００３２】
【化５】
2005075801.tif 000006
【００３３】
【化６】
2005075801.tif 000007
【００３４】
【化７】
2005075801.tif 000008
【００３５】
【化８】
2005075801.tif 000009
【００３６】
【化９】
2005075801.tif 000010
【００３７】
【化１０】
2005075801.tif 000011
【００３８】
【化１１】
2005075801.tif 000012
【００３９】
【化１２】
2005075801.tif 000013
【００４０】
【化１３】
2005075801.tif 000014
【００４１】
【化１４】
2005075801.tif 000015
【００４２】
【化１５】
2005075801.tif 000016
【００４３】
【化１６】
2005075801.tif 000017
【００４４】
【化１７】
2005075801.tif 000018
【００４５】
（＋は，ｔｅｒｔ−ブチル基を表す。）
【００４６】
【化１８】
2005075801.tif 000019
【００４７】
（＋は，ｔｅｒｔ−ブチル基を表す。）
【００４８】
本発明のμ−オキソ−トリアザコロラトシラン誘導体の製造において、出発物質として用いるテトラアザポルフィリン誘導体（下記式（II）、ポルフィラジン誘導体ともいわれる。）は、合成してもよいし、市販品であってもよい。
【００４９】
【化１９】
2005075801.tif 000020
【００５０】
［式中、Ｒ１〜Ｒ８は前記と同意義である。］
【００５１】
例えば、テトラアザポルフィリン誘導体の一例として挙げられるテトラ−ｔｅｒｔ−ブチルテトラアザポルフィリンは、下記スキーム１によって合成できる。
【化２０】
2005075801.tif 000021
スキーム１
【００５２】
本発明の式（Ｉ）で表されるμ−オキソ−トリアザコロラトシラン誘導体は、テトラアザポルフィリン誘導体とトリクロロシランとを反応させる工程；及び精製する工程；を包含する方法により合成することができる（スキーム２）。
【００５３】
【化２１】
2005075801.tif 000022
スキーム２
【００５４】
この反応で使用されるテトラアザポルフィリン誘導体は、中心金属を有しないもの（無金属テトラアザポルフィリン誘導体）が使用される。
【００５５】
テトラアザポルフィリン誘導体との反応に用いるトリクロロシランの使用量は、テトラアザポルフィリン誘導体に対して１倍モル以上、一般には２〜１０倍モル使用する。
【００５６】
この反応で使用できる反応溶媒としては、テトラアザポルフィリン誘導体を溶解できるものであればよい。例えばベンゼン、トルエン、キシレン等の芳香族溶媒；ヘキサン、ペンタン、シクロヘキサンメチルシクロヘキサン等の炭化水素溶媒；等が挙げられる。
【００５７】
反応温度は溶媒の還流温度で行うことが好ましい。反応時間は原料に使用したテトラアザポルフィリン誘導体の残存が認められなくなるまで、典型的には３時間以上、好ましくは５〜２４時間反応させる。
【００５８】
精製工程は、通常使用される方法で行なってよく、例えばシリカゲルカラムクロマトグラムにより行うことができる。
【００５９】
なお、本発明により製造されるμ−オキソ−トリアザコロラトシラン誘導体におけるコロール環の生成については、Ｊ．Ａｍ．Ｃｈｅｍ．Ｓｏｃ．，Ｖｏｌ，１０８，１５３２−１５３６，１９８６に記載される、フタロシアニン環の収縮反応(contraction reaction)によるトリアザテトラベンズコロール環の生成が参照できる。
【００６０】
本発明のμ−オキソ−トリアザコロラトシラン誘導体は、ポルフィリンと同様にソーレー帯を有するので、紫〜青色半導体レーザー光を用いる光情報記録媒体の記録材料として使用することができる。またこのμ−オキソ−トリアザコロラトシラン誘導体はさらに、赤色半導体レーザー光にも対応できる吸収波長（波長５５０〜６６０ｎｍ）も有する。
【００６１】
なお、青色半導体レーザー（波長４００〜４５０ｎｍ）を用いる光情報記録媒体の作成及び再生に関しては、特開２００２−２６４５２０号公報、特開２０００−３４３８２３号公報、特開２００２−１３７５４７号公報等に記載されている。本発明のμ−オキソ−トリアザコロラトシラン誘導体は、これらに記載されるような光情報記録媒体を構成する記録層に含まれる記録材料として使用することができる。
【実施例】
【００６２】
以下、実施例により本発明を具体的に説明するが、本発明はこれに限定されない。
【００６３】
実施例１
μ−オキソ−｛（テトラキス−ｔｅｒｔ−ブチル）トリアザコロラト｝シラン誘導体の合成
乾燥ベンゼン３０ｍｌに、無金属テトラキス−ｔｅｒｔ−ブチルテトラアザポルフィリン誘導体０．５ｇとトリクロロシラン１．０ｍｌを加え、５時間還流反応させた後、さらにトリクロロシラン１．０ｍｌを加えた。テトラアザポルフィリン誘導体が残っていないのを確認した後、溶媒を減圧留去した。得られた粘ちょう固体を、ピリジン：濃アンモニア水＝１０：１の溶液１０ｍｌを加えて一晩撹拌溶解させた。この溶液をシリカゲルカラムクロマトグラムにて主要スポットを分取後、溶媒留去、乾燥したところ、下記式（Ｉ-a）で示される紫固体の化合物０．３６ｇを得た。
【００６４】
【化２２】
2005075801.tif 000023
【００６５】
化合物の分子量（理論値）：Ｃ６４Ｈ８０Ｎ１４ＯＳｉ２（１１１６．６）
【００６６】
元素分析
【００６７】
【表１】
2005075801.tif 000024
【００６８】
得られた化合物のＭＣＤ（磁気円偏光二色性スペクトル）と電子吸収スペクトル（紫外−可視）を図１に示す。
【００６９】
得られた化合物の１Ｈ−ＮＭＲスペクトルを図２に示す。
【００７０】
得られた化合物のＴＯＦ−ＭＳスペクトルを図３に示す。
上段：実施例１の化合物の実測値
下段：理論値
【００７１】
得られた化合物のλ＝３８０．２ｎｍにおける分子吸光係数εは１２２，０００であり、λ＝５９５．９ｎｍにおける分子吸光係数εは３２，０００であった。
【図面の簡単な説明】
【００７２】
【図１】実施例１のＭＣＤ（磁気円偏光２色性スペクトル）と電子吸収スペクトル（紫外−可視）である。
【図２】実施例１の１Ｈ−ＮＭＲスペクトルである。
【図３】実施例１のＴＯＦ−ＭＳスペクトルである。
【図１】
2005075801.tif 000028
【図２】
2005075801.tif 000029
【図３】
2005075801.tif 000030